(57)【特許請求の範囲】
【請求項１】
調湿性を有する基材と透湿性を有する表層材とを熱硬化性エマルジョン系接着剤で接着させた調湿建材の製造方法であって、
上記熱硬化性エマルジョン系接着剤には、高分子調湿剤が添加、混合されており、
上記基材と上記表層材とを貼り合わせてホットプレスし、それによって上記熱硬化性エマルジョン系接着剤が硬化し、その後に遅れて上記高分子調湿剤が乾燥、収縮することによって、上記高分子調湿剤の周囲に、先に硬化した上記熱硬化性エマルジョン系接着剤に囲まれた空隙が形成され、これらの空隙によって、上記基材と上記表層材との間で連通する透湿孔を形成するようにしたことを特徴とする調湿建材の製造方法。
【発明の詳細な説明】
【技術分野】
【０００１】
本発明は、調湿性を有する基材と透湿性を有する表層材とをエマルジョン系接着剤で接着させた調湿建材の製造方法に関するものである。
【背景技術】
【０００２】
従来、調湿性を有する基材に、透湿性を有する突き板やシートなどの表層材を接着剤で接着して調湿建材を製した場合、その接着層が水分移動の妨げとなり、吸湿性能および放湿性能が損なわれることの要因となっていた。
【０００３】
このような問題を解決するために当然に、透湿性を有するデンプン糊などの水性の接着剤を使用することが想定できる。特許文献１には、透湿性を有する接着剤を使用して基板に吸放湿性シートを積層する内容が記載されている。
【特許文献１】特開２０００−３５１１０２号公報
【発明の開示】
【発明が解決しようとする課題】
【０００４】
しかしながら、接着剤として、水性のものや、シリカゲルなどを混入させたものなどの透湿性の接着剤を使用しても、硬化した接着層によって基材と表層材との間を遮断する構成であるため、調湿基材への、あるいは調湿基材からの水分移動を確実にさせるものとはならず、そのため、水分が確実に接着層を通過できる調湿建材が求められていた。
【０００５】
本発明は、このような事情を考慮して提案されたもので、その目的は、接着層の水分通過をより確実にさせて調湿性能が阻害されないようにした新規な調湿建材の製造方法を提供することにある。
【課題を解決するための手段】
【０００６】
上記目的を達成するために、請求項１に記載の調湿建材の製造方法は、調湿性を有する基材と透湿性を有する表層材とを熱硬化性エマルジョン系接着剤で接着させた調湿建材の製造方法であって、熱硬化性エマルジョン系接着剤には、高分子調湿剤が添加、混合されており、基材と上記表層材とを貼り合わせてホットプレスし、それによって熱硬化性エマルジョン系接着剤が硬化し、その後に遅れて高分子調湿剤が乾燥、収縮することによって、高分子調湿剤の周囲に、先に硬化した熱硬化性エマルジョン系接着剤に囲まれた空隙が形成され、これらの空隙によって、基材と表層材との間で連通する透湿孔を形成するようにしたことを特徴とする。
【０００８】
（削除）
【０００９】
（削除）
【００１０】
（削除）
【００１１】
（削除）
【発明の効果】
【００１２】
本発明の調湿建材の製造方法により製された調湿建材によれば、調湿性を有した基材と透湿性を有した表層材との間の接着層に、乾燥した高分子調湿剤の周囲に形成されている空隙により構成された連通透湿孔を有しているため、その連通透湿孔により接着層の水分通過を確実にさせることができ、それによって基材の調湿機能を維持させることができる。
【００１３】
また本発明の調湿建材の製造方法によれば、エマルジョン系接着剤に高分子調湿剤を添加、混合しておき、そのような接着剤を用いてプレス、ホットプレスなどの方法によって連通透湿孔を形成する構成であるため、製造が簡易に行え、従来のプレス、ホットプレスなどの方法をそのまま利用することができる。
【発明を実施するための最良の形態】
【００１４】
以下に、本発明の実施の形態について、図面を参照しながら説明する。
【００１５】
図１は、本発明の第１の実施形態である調湿建材の製造方法の一例を時系列に示すものであり、（ａ）〜（ｃ）は模式縦断面図である。
【００１６】
図１中、１１は調湿性を有する基材（以下、調湿基材という。）、１２は表層材、１３は接着層であり、１０は同製造方法によって製造された調湿建材である。
【００１７】
調湿基材１１としては、自立的に水蒸気を吸収、放出して周囲の湿度を調節する機能を有する種々のものが使用できる。調湿基材１１としてたとえば、活性炭、珪藻土、シリカゲル、ゼオライト、アロフェン、活性白土、セピオライトなどの調湿剤を配合して調湿性を持たせた石膏ボード、セメント板、珪酸カルシウム板、ロックウール繊維板などの無機材料や、木質繊維板、合板、パーティクルボードなどの木質材料を使用することができる。これらの調湿剤原料には細孔（不図示）が多く存在し、これらが調湿作用を発揮する。
【００１８】
表層材１２は、調湿基材１１の表面に積層されて、製造後の調湿建材１０の表面に表れるもので、透湿性を有している。表層材１２としてたとえば、天然木を薄くスライスした突き板、塩化ビニル樹脂シート、印刷紙、不織布、クロスシートなどが挙げられる。
【００１９】
接着層１３を形成する接着剤１３ａとしては、水性エマルジョン系の接着剤１Ａを主材料として使用できる。水性エマルジョン系接着剤１Ａとしてはたとえば、デンプン系接着剤の他、酢酸ビニル系や塩化ビニル系、エチレン−酢酸ビニル共重合体、シリコーンなどの樹脂に、水などの溶剤と乳化剤を加えて乳化あるいは乳化重合させて生成したものが使用できる。ようするに、本実施形態で使用される水性エマルジョン系の接着剤１Ａには、溶剤が気化して溶質が硬化することで接着する接着剤が使用される。
【００２０】
この水性エマルジョン系接着剤１Ａは、高分子調湿剤(有機系ポリマー吸放湿剤)２が添加され、それらが分散して点在するように混合されている。その粒子は、接着剤１３ａの中にあっては水分を含んで膨らんだ状態となっている。
【００２１】
この有機系ポリマー吸放湿剤２は、水酸基やカルボキシル基等の親水性の官能基を多く含む比較的疎な構造の有機物であって、自身の体積を超える多量の水分を内部に吸収貯蔵可能な物質が使用できる。具体的には公知の一般的な高吸水性ポリマー等が用いられ、たとえば、デンプン−アクリル酸グラフト重合体、デンプン−アクリロニトリルグラフト重合体、セルロース−アクリロニトリルグラフト重合体、ポリビニルアルコール架橋重合体、ポリアクリル酸ナトリウム架橋体、アクリル酸メチル−酢酸ビニル共重合体ケン化物等が用いられる。また、馬鈴薯デンプンやデキストリン類等の天然物を用いることも可能である。これらの有機系水分吸放湿剤はそれぞれ単独、もしくは２種以上混合して使用することも可能である。
【００２２】
また、好適な有機系ポリマー吸放湿剤２としては、吸湿率が４５〜５５％、吸放湿による体積変化が直径の約１割、粒径が０．９〜４μｍのものを使用できる。もちろん、これらの範囲のものには限られず、接着剤１Ａ内に混合して、接着剤１Ａの硬化後に収縮して、透湿孔として機能する程度の空隙が形成されるものなら、上記以外のものでもよい。
【００２３】
なお、有機系ポリマー吸放湿剤２は、接着剤１Ａの接着性能、後述する収縮後にできる空隙量などを考慮して、添加量を調整する。また、有機系ポリマー吸放湿剤２は、水性エマルジョン系接着剤１Ａよりも乾燥、硬化の進行が遅いものを使用することが望ましいことはいうまでもない。
【００２４】
ついで、図１を参照しながら本発明の調湿建材の製造方法について説明する。
【００２５】
まず、調湿基材１１の表面に、有機系ポリマー吸放湿剤２を含んだ接着剤１３ａをロールコーター、ノズルスプレーなどで塗布し、その上に表層材１２を貼り合わせ、プレスにより一体成形する（図１（ａ）参照）。
【００２６】
次に、プレスによって薄く延びた接着剤１３ａ中の水性エマルジョン系接着剤１Ａを乾燥、硬化させ、それによって表層材１２が調湿基材１１に接着される。水性エマルジョン系接着剤１Ａが硬化した時には、接着剤１３ａ中に点在している有機系ポリマー吸放湿剤２は、乾燥、硬化の進行が遅いため膨らんだ状態にある（図１（ｂ）参照）。
【００２７】
その後、時間の経過にともなって有機系ポリマー吸放湿剤２の乾燥が進むと、有機系ポリマー吸放湿剤２はしだいに水分が蒸発して収縮してゆき、それぞれの粒子が小さくなって硬化する。すなわち、有機系ポリマー吸放湿剤２の乾燥、硬化の段階では水性エマルジョン系接着剤１Ａはすでに硬化しているから、収縮した有機系ポリマー吸放湿剤２の周囲には、硬化した水性エマルジョン系接着剤１Ａによって囲まれるように空隙３が形成される（図１（ｃ）参照）。
【００２８】
硬化した接着層１３中には、多数の有機系ポリマー吸放湿剤２が点在しているため、それぞれの周囲にできた空隙３が連なって、調湿基材１１側と表層材１２側とに連通する微細な連通透湿孔４が形成される。なお、有機系ポリマー吸放湿剤２の１粒子の空隙３によって、連通透湿孔４が形成されるものでもよい。
【００２９】
こうして、接着層１３には多数の微細な連通透湿孔４が形成され、図１（ｃ）の矢印で示すように、接着層１３の双方向の水分通過を確実にさせることができ、それによって調湿基材１１の調湿機能を維持させることができる。
【００３０】
なお、接着剤１Ａに添加される有機系ポリマー吸放湿剤２の粒径が０．９〜４μｍ程度のものであるから、生成されるこれらの連通透湿孔４は、間隙寸法が０．数μｍ以下のきわめて微細な空洞として形成されるが、水分子を透過させるには十分であり、所望の透湿性は有している。
【００３１】
次に、本発明の第２の実施形態である調湿建材の製造方法について説明する。
【００３２】
本実施形態では、第１の実施形態で使用した水性エマルジョン系接着剤１Ａに代えて、熱硬化性エマルジョン系接着剤１Ｂを使用する。なお、調湿基材１１および表層材１２については、第１の実施形態と同様であるため、同一の符号を付して説明を省略する。
【００３３】
接着層１３を形成する接着剤１３ａとしては、熱硬化性エマルジョン系の接着剤１Ｂを主材料として使用できる。熱硬化性エマルジョン系接着剤１としてはたとえば、フェノール樹脂、メラミン樹脂、エポキシ樹脂、尿素樹脂、不飽和ポリエステル樹脂などの熱硬化性樹脂を主成分とし、水性エマルジョン系接着剤１Ａと同様、水あるいは有機溶剤などの溶剤が気化して溶質が硬化することで接着する接着剤が使用される。
【００３４】
この熱硬化性エマルジョン系接着剤１Ｂは、高分子調湿剤(有機系ポリマー吸放湿剤)２が添加され、分散して点在するように混合されている。この有機系ポリマー吸放湿剤２は、第１の実施形態と同様のものが使用できる。
【００３５】
また、有機系ポリマー吸放湿剤２は、熱硬化性エマルジョン系接着剤１Ｂよりも硬化の進行が遅いものを使用することが望ましい。
【００３６】
ついで、図２を参照しながら製造方法について説明する。
【００３７】
まず、調湿基材１１の表面に、有機系ポリマー吸放湿剤２を含んだ接着剤１３ａをロールコーター、ノズルスプレーなどで塗布し、その上に表層材１２を貼り合わせ、ホットプレスにより一体成形する（図２（ａ）参照）。
【００３８】
次に、ホットプレスによって薄く延びた接着剤１３ａ中の熱硬化性エマルジョン系接着剤１Ｂを硬化させ、それによって表層材１２が調湿基材１１に接着される。熱硬化性エマルジョン系接着剤１Ｂが硬化した時には、接着剤１３ａ中に点在している有機系ポリマー吸放湿剤２は、乾燥、硬化の進行が遅いため膨らんだ状態にある（図２（ｂ）参照）。
【００３９】
その後、時間の経過にともなって有機系ポリマー吸放湿剤２の乾燥が進むと、有機系ポリマー吸放湿剤２はしだいに水分が蒸発して収縮してゆき、それぞれの粒子が小さくなって硬化する。すなわち、有機系ポリマー吸放湿剤２の乾燥、硬化の段階では熱硬化性エマルジョン系接着剤１Ｂはすでに硬化しているから、収縮した有機系ポリマー吸放湿剤２の周囲には、硬化した熱硬化性エマルジョン系接着剤１Ｂによって囲まれるように空隙３が形成される（図２（ｃ）参照）。
【００４０】
固化した接着層１３中には、多数の有機系ポリマー吸放湿剤２が点在しているため、それぞれの周囲にできた空隙３によって、調湿基材１１側と表層材１２側とに連通する微細な連通透湿孔４が形成される。
【００４１】
以上の２つの実施形態には、接着剤として水性（乾燥硬化）のものと熱硬化性のものとを示したが、ＵＶ（紫外線）硬化性、圧力硬化性の樹脂を主成分としたものを使用してもよい。
【００４２】
また、これらの調湿建材は、上記のような製造方法のみによらず、他の方法によるものでもよく、すくなくとも乾燥した高分子調湿剤の周囲に空隙が形成され、その空隙の連成などによって、調湿基材１１と表層材１２との間で連通する透湿孔４が形成されるものであればよい。
【図面の簡単な説明】
【００４３】
【図１】（ａ）〜（ｃ）は、本発明の第１の実施形態である調湿建材の製造方法の一例を調湿建材とともに示す模式縦断面図である。
【図２】（ａ）〜（ｃ）は、本発明の第２の実施形態である調湿建材の製造方法の一例を調湿建材とともに示す模式縦断面図である。
【符号の説明】
【００４４】
１０      調湿建材
１Ａ      水性エマルジョン系接着剤
１Ｂ      熱硬化性エマルジョン系接着剤
２      高分子調湿剤
３      空隙
４      透湿孔
１１      基材
１２      表層材
１３      接着層
１３ａ      接着剤
【図１】
0005358109.tif 000002
【図２】
0005358109.tif 000003